【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
ポリオレフィンフィルムに対して改善された接着強度を有するヒートプレスされた多層フルオロポリマーフィルムまたはシートを得る方法であって、
（ｉ）延伸ポリエステルフィルムまたはシート層に積層される第１の延伸フルオロポリマーフィルムまたはシート層を含む多層フルオロポリマーフィルムまたはシートを提供するステップであって、
前記第１の延伸フルオロポリマーフィルムまたはシート層がフルオロポリマーから本質的になり、前記延伸ポリエステルフィルムまたはシート層がポリエステルから本質的になり、
前記第１の延伸フルオロポリマーフィルムまたはシート層が、前記多層フルオロポリマーフィルムまたはシートの互いに反対側にある２つの外面層の一方となるステップと；
（ｉｉ）ヒートプレス手段によって前記多層フルオロポリマーフィルムまたはシートをヒートプレスするステップであって、
前記ヒートプレス手段は、前記多層フルオロポリマーフィルムまたはシートが０．０１〜５０Ｋｇｆ／ｃｍ2の圧力及び１５０℃〜２６０℃の熱を受けるような条件に設定されるステップと、を含む、方法。
【請求項２】
前記ヒートプレス手段が１組以上の加熱ニップロールを含み、ステップ（ｉｉ）において、前記多層フルオロポリマーフィルムまたはシートが前記１組以上の加熱ニップロールに、０．０１〜１００ｍ／分のライン速度で通される、前記請求項１に記載の方法。
【請求項３】
ステップ（ｉｉ）の前に、前記多層フルオロポリマーフィルムまたはシートを１５０℃〜２６０℃の温度に予備加熱する、前記請求項１または２に記載の方法。
【請求項４】
前記フルオロポリマーが、フッ化ビニル類、フッ化ビニリデン類、テトラフルオロエチレン類、ヘキサフルオロプロピレン類、フッ素化エチレンプロピレン類、パーフルオロアルコキシ類、クロロトリフルオロエチリエン類（ｃｈｌｏｒｏｔｒｉｆｌｕｏｒｏｅｔｈ
ｌｙｅｎｅｓ）、及びそれらの２種類以上の組み合わせからなる群から選択されるフルオロモノマーから誘導される、請求項１〜３のいずれか一項に記載の方法。
【手続補正２】
【補正対象書類名】明細書
【補正対象項目名】００５４
【補正方法】変更
【補正の内容】
【００５４】
本明細書に示されるように、本明細書において開示されるヒートプレスされたＰＶＦ／ＰＥＴ／ＰＶＦフィルムは、ＥＶＡシートとの接着強度（Ｅ１０〜Ｅ２１において１８．９〜１０７．９Ｎ／ｃｍの範囲）が、ヒートプレスしていないＰＶＦ／ＰＥＴ／ＰＶＦフィルムの接着強度（ＣＥ１において１０．１Ｎ／ｃｍ）よりも改善された。実施例Ｅ２２では、フィルムとＥＶＡシートとの間の接着強度は高かったが、フィルム自体がＰＶＦ／ＰＥＴ界面で分離した。
以下、本明細書に記載の主な発明につき列記する。
［１］
ポリオレフィンフィルムに対して改善された接着強度を有するヒートプレスされた多層フルオロポリマーフィルムまたはシートを得る方法であって、
（ｉ）延伸ポリエステルフィルムまたはシート層に積層される第１の延伸フルオロポリマーフィルムまたはシート層を含む多層フルオロポリマーフィルムまたはシートを提供するステップであって、
前記第１の延伸フルオロポリマーフィルムまたはシート層がフルオロポリマーから本質的になり、前記延伸ポリエステルフィルムまたはシート層がポリエステルから本質的になり、
前記第１の延伸フルオロポリマーフィルムまたはシート層が、前記多層フルオロポリマーフィルムまたはシートの互いに反対側にある２つの外面層の一方となるステップと；
（ｉｉ）ヒートプレス手段によって前記多層フルオロポリマーフィルムまたはシートをヒートプレスするステップであって、
前記ヒートプレス手段は、前記多層フルオロポリマーフィルムまたはシートが０．０１〜５０Ｋｇｆ／ｃｍ2の圧力及び１５０℃〜２６０℃の熱を受けるような条件に設定されるステップと、を含む、方法。
［２］
ステップ（ｉｉ）において、前記ヒートプレス手段は、前記多層フルオロポリマーフィルムまたはシートが０．１〜５０Ｋｇｆ／ｃｍ2、または好ましくは０．５〜５０Ｋｇｆ／ｃｍ2、またはより好ましくは０．５〜３０Ｋｇｆ／ｃｍ2の圧力、及び１５０℃〜２４５℃、または好ましくは１６０℃〜２２０℃、またはより好ましくは１６０℃〜２００℃の熱を受けるような条件に設定される、前記［１］に記載の方法。
［３］
前記ヒートプレス手段が１組の加熱平板であり、ステップ（ｉｉ）において、前記多層フルオロポリマーフィルムまたはシートが前記加熱平板の間で０．１〜３０秒間、または好ましくは０．５〜３０秒間、またはより好ましくは０．５〜２０秒間ヒートプレスされる、前記［１］または［２］に記載の方法。
［４］
前記ヒートプレス手段が１組以上の加熱ニップロールを含み、ステップ（ｉｉ）において、前記多層フルオロポリマーフィルムまたはシートが前記１組以上の加熱ニップロールに、０．０１〜１００ｍ／分、または好ましくは０．１〜５０ｍ／分、またはより好ましくは０．５〜３０ｍ／分のライン速度で通される、前記［１］〜［３］のいずれか一項に記載の方法。
［５］
ステップ（ｉｉ）の前に、前記多層フルオロポリマーフィルムまたはシートを１５０℃〜２６０℃、または好ましくは１５０℃〜２４５℃、またはより好ましくは１６０℃〜２２０℃、更により好ましくは１６０℃〜２００℃の温度に予備加熱する、前記［１］〜［４］のいずれか一項に記載の方法。
［６］
ステップ（ｉｉ）の前に、前記多層フルオロポリマーフィルムまたはシートを赤外線加熱、空気加熱、炎熱、電子ビーム、またはレーザーによって予備加熱し、または好ましくは前記多層フルオロポリマーフィルムまたはシートを赤外線オーブンによって加熱する、前記［５］に記載の方法。
［７］
前記フルオロポリマーが、フッ化ビニル類、フッ化ビニリデン類、テトラフルオロエチレン類、ヘキサフルオロプロピレン類、フッ素化エチレンプロピレン類、パーフルオロアルコキシ類、クロロトリフルオロエチリエン類（ｃｈｌｏｒｏｔｒｉｆｌｕｏｒｏｅｔｈｌｙｅｎｅｓ）、及びそれらの２種類以上の組み合わせからなる群から選択されるフルオロモノマーから誘導される、前記［１］〜［６］のいずれか一項に記載の方法。
［８］
前記フルオロポリマーが、ポリフッ化ビニル類、ポリフッ化ビニリデン類、及びそれらの組み合わせからなる群から選択され、または好ましくは前記フルオロポリマーがポリフッ化ビニル類から選択される、前記［７］に記載の方法。
［９］
前記ポリエステルが、ポリエチレンテレフタレート類、ポリブチレンテレフタレート類、ポリトリメチレンテレフタレート類、ポリエチレンナフタレート類、及びそれらの２種類以上の組み合わせからなる群から選択され、または好ましくは前記ポリエステルがポリエチレンテレフタレート類から選択される、前記［１］〜［８］のいずれか一項に記載の方法。
［１０］
前記多層フルオロポリマーフィルムまたはシートが、前記第１の延伸フルオロポリマーフィルムまたはシート層と前記延伸ポリエステルフィルムまたはシート層とから本質的になる２層フィルムまたはシートの形態である、前記［１］〜［９］のいずれか一項に記載の方法。
［１１］
前記多層フルオロポリマーフィルムまたはシートが、前記第１の延伸フルオロポリマーフィルムまたはシート層と、前記延伸ポリエステルフィルムまたはシート層と、第２の延伸フルオロポリマーフィルムまたはシート層とから本質的になる３層フィルムまたはシートの形態であり、
前記第２の延伸フルオロポリマーフィルムまたはシート層が、前記第１の延伸フルオロポリマーフィルムのフルオロポリマーと同じか、または異なるフルオロポリマーから本質的になり、
前記延伸ポリエステルフィルムまたはシート層が、前記第１及び前記第２の延伸フルオロポリマーフィルムまたはシート層の間に積層され、及び前記第１及び第２の延伸フルオロポリマーフィルムまたはシート層が、前記多層フルオロポリマーフィルムまたはシートの互いに反対側にある２つの外面層になる、前記［１］〜［９］のいずれか一項に記載の方法。
［１２］
前記［１］〜［１１］のいずれか一項に記載の方法によって製造された、ヒートプレスされた多層フルオロポリマーフィルムまたはシート。
［１３］
前記第１のフルオロポリマーフィルムまたはシート層がポリオレフィンフィルムまたはシートの隣に配置されるような方法で、前記ヒートプレスされた多層フルオロポリマーフィルムまたはシートが前記ポリオレフィンフィルムまたはシートに積層され、
前記ヒートプレスされた多層フルオロポリマーフィルムまたはシートと前記ポリオレフィンフィルムまたはシートとの間の、ＡＳＴＭ  Ｄ９０３−３８に準拠して測定される接着強度が少なくとも１７Ｎ／ｃｍ、または好ましくは少なくとも２０Ｎ／ｃｍ、またはより好ましくは少なくとも４０Ｎ／ｃｍである、
前記［１２］に記載のヒートプレスされた多層フルオロポリマーフィルムまたはシート。
［１４］
前記ポリオレフィンフィルムまたはシートがポリオレフィン系組成物を含み、
前記ポリオレフィン系組成物が、エチレン／酢酸ビニルコポリマー類、アイオノマー類、ポリエチレン類、エチレン／アクリレートエステルコポリマー類、酸コポリマー類、及びそれらの２種類以上の組み合わせからなる群から選択される材料を含み、または好ましくは前記ポリオレフィン系組成物が、エチレン／酢酸ビニルコポリマー類からなる群から選択される材料を含む、
前記［１３］に記載のヒートプレスされた多層フルオロポリマーフィルムまたはシート。
［１５］
１つまたは複数の太陽電池と、前記太陽電池の裏側に積層された裏面封止シートと、前記裏面封止シートの裏側に積層されたバックシートとを含む太陽電池モジュールであって、
前記裏面封止シートがポリオレフィンを含み、
前記バックシートが、前記［１２］〜［１４］のいずれか一項に記載のヒートプレスされた多層フルオロポリマーフィルムまたはシートから形成される、太陽電池モジュール。
［１６］
前記裏面封止シートを含む前記ポリオレフィンが、エチレン／酢酸ビニルコポリマー類、アイオノマー類、ポリエチレン類、エチレン／アクリレートエステルコポリマー類、酸コポリマー類、及びそれらの２種類以上の組み合わせからなる群から選択され、または好ましくは前記裏面封止シート中に含まれる前記ポリオレフィンがエチレン／酢酸ビニルコポリマー類から選択される、前記［１５］に記載の太陽電池モジュール。